КЕРАМИЧЕСКИЙ ПИГМЕНТ
CERAMIC PIGMENT

Изобретение относится к области производства подглазурных керамических пигментов, которые могут быть использованы для декорирования и маркировки изделий из фарфора и фаянса.
2
2
2
5
2
Известен пигмент, содержащий, мас.%: ZrO 59,9-68,3; SiO 9,3-11,0; VO 5,8-7,8; SnO 16,6-21,3 [1].
Задачей изобретения является снижение температуры обжига пигмента.
2
2
5
2
2
2
5
2
Технический результат достигается тем, что керамический пигмент, содержащий SiO, VO, SnO, дополнительно включает BaO при следующем соотношении компонентов, мас.%: SiO 20,0-22,0; VO 17,0-19,0; SnO 17,0-19,0; BaO 20,0-24,0.
В таблице приведены составы керамического пигмента.
Таблица
Состав
Компоненты, мас.%:
Температура обжига, °С
SiO<sub>2</sub>
V<sub>2</sub>O<sub>5</sub>
SnO<sub>2</sub>
BaO
1
24,0
17,0
19,0
20,0
1100-1130
2
22,0
18,0
18,0
22,0
1100-1130
3
20,0
19,0
17,0
24,0
1100-1130
Компоненты дозируют в требуемых количествах, смешивают и размалывают мокрым способом, массу сушат при 80-100°С до влажности 0,5-1,5%, обжигают в окислительной среде, охлаждают и размалывают до остатка не более 0,3% на сите №0056. Керамический пигмент дает желтую окраску.
Источник информации
1. SU 1698199, 1991.